(57)【要約】  接点部材は、他の接点部材に摺接して通電するものである。接点部材は、導電性硬質炭素を含む基材と、前記基材の表面に形成されて前記他の接点部材と摺接し、前記基材と比較して低硬度である層状材とを備える。
2014024569.tif 000002
【特許請求の範囲】
【請求項１】
他の接点部材に摺接して通電する接点部材であって、
導電性硬質炭素を含む基材と、
前記基材の表面に形成されて前記他の接点部材と摺接し、前記基材と比較して低硬度である層状材と、を備える接点部材。
【請求項２】
請求項１に記載の接点部材であって、
前記層状材は、前記基材と比較して低弾性である接点部材。
【請求項３】
請求項１又は２に記載の接点部材であって、
前記導電性硬質炭素は、導電性ダイヤモンドである接点部材。
【請求項４】
請求項１から３のいずれか一つに記載の接点部材であって、
前記層状材は、前記基材の前記表面における凹凸の最大深さ以上の厚さに形成される接点部材。
【請求項５】
請求項１から４のいずれか一つに記載の接点部材であって、
前記層状材は、前記基材と比較して比抵抗が小さい接点部材。
【請求項６】
請求項１から５のいずれか一つに記載の接点部材であって、
前記層状材は、導電性ダイヤモンドを含む接点部材。
【請求項７】
請求項１から５のいずれか一つに記載の接点部材であって、
前記層状材は、導電性ダイヤモンドライクカーボンである接点部材。
【請求項８】
請求項１から５のいずれか一つに記載の接点部材であって、
前記層状材は、銅，アルミニウム，ニッケル，チタン，亜鉛，コバルト，金，及び銀のうち少なくともいずれか一つを含む金属材料である接点部材。
【請求項９】
請求項１から８のいずれか一つに記載の接点部材がブラシ又はコミュテーターに適用される電動機。
【発明の詳細な説明】
【技術分野】
【０００１】
本発明は、接点部材及び電動機に関するものである。
【背景技術】
【０００２】
従来から、電動機（電気モーター／ジェネレーター）やパンタグラフには、他の接点部材に対して加圧された状態で摺接する接点部材が用いられる。ＪＰ２００２−２５３４６Ａには、表面が導電性ダイヤモンドライクカーボンによって被覆されて強度が向上された導電部材が開示されている。
【発明の概要】
【０００３】
しかしながら、導電部材の表面の強度を向上すると、導電部材が摩耗しにくくなるため、部材間のなじみ性が悪く、部材間の接触面積が小さいままであるという可能性があった。
【０００４】
本発明は、上記の問題点に鑑みてなされたものであり、接点部材の他の接点部材に対するなじみ性を向上させることを目的とする。
【０００５】
本発明のある態様によれば、他の接点部材に摺接して通電する接点部材が提供される。この接点部材は、導電性硬質炭素を含む基材と、前記基材の表面に形成されて前記他の接点部材と摺接し、前記基材と比較して低硬度である層状材と、を備える。
【０００６】
本発明の実施形態、本発明の利点については、添付された図面を参照しながら以下に詳細に説明する。
【図面の簡単な説明】
【０００７】
【図１】図１は、本発明による接点部材を用いるのに好適な電動機を示す図である。
【図２Ａ】図２Ａは、図１のＩＩＡ部の拡大図である。
【図２Ｂ】図２Ｂは、図２Ａの状態から運転時間が経過して接点部材と他の接点部材とがなじんだ状態を示す図である。
【図３】図３は、接点部材の層状材の厚さについて説明する図である。
【図４】図４は、本発明による接点部材の第二の実施の形態を示す図である。
【図５】図５は、本発明による接点部材の第三の実施の形態を示す図である。
【発明を実施するための形態】
【０００８】
（第一の実施の形態）
以下、図１から図３を参照して、本発明の第一の実施の形態に係る接点部材について説明する。
【０００９】
まず、図１を参照して、接点部材を用いるのに好適な電動機１について説明する。
【００１０】
電動機１は、直流電動機である。電動機１は、電気的エネルギーが供給されれば機械的動力を発生する電気モーター機能を有するとともに、機械的エネルギーが供給されれば電気的エネルギーを発生するジェネレーター機能を有するものである。
【００１１】
図１に示される電動機１は、ケース１０と、ローター２０と、を含む。
【００１２】
ケース１０は、略円筒形である。ケース１０の両端面１０ａには、一対のベアリング１１が同軸に嵌合される。ケース１０の内壁面１０ｂには、マグネット１２が設けられる。またケース１０には、弾性体１３を介して接点部材としての複数のブラシ１４が設けられる。
【００１３】
ローター２０は、ローターシャフト２１と、ローターコア２２と、他の接点部材としてのコミュテーター２３と、を含む。
【００１４】
ローターシャフト２１は、ローター２０の回転軸である。
【００１５】
ローターコア２２は、ローターシャフト２１の周囲に設けられる。ローターコア２２は、多数の電磁鋼板がローターシャフトの軸方向に積層されて形成される。またローターコア２２には、コイル２２ａが形成される。
【００１６】
コミュテーター２３は、ローターシャフト２１に固設される。このコミュテーター２３に、ブラシ１４が弾性体１３によって押圧される。
【００１７】
次に、図２Ａから図３を参照して、ブラシ１４について説明する。
【００１８】
ブラシ１４は、コミュテーター２３に摺接して通電するものである。ブラシ１４は、図２Ａに示すように、導電性硬質炭素を含む基材１４ａと、基材１４ａの表面に形成されてコミュテーター２３と摺接する層状材１４ｂとを備える。
【００１９】
基材１４ａは、導電性硬質炭素として導電性ダイヤモンドを含んだ材料で形成される。ここで導電性ダイヤモンドとは、不純物(ボロンＢなど)がドーピングされたダイヤモンド半導体である。
【００２０】
基材１４ａは、導電性ダイヤモンドの粒子と不純物の粒子とからなる粉末素材をヘリウムガスとともに噴射して堆積させるパウダーデポジション法によって形成される。このようなパウダーデポジション法を利用することで、容易かつ安価に基材１４ａを製造することができる。このパウダーデポジション法に代えて、メッキ法，焼結法，化学気相成長法(Chemical Vapor Deposition；ＣＶＤ)，物理気相成長法(Physical Vapor Deposition；ＰＶＤ)などによっても、基材１４ａを製造可能である。
【００２１】
基材１４ａは、導電性ダイヤモンドを含むことで、高硬度かつ高弾性に形成される。基材１４ａは、摩耗しにくいため、なじみ性向上のための加工を事前に施すことは困難であった。そこで、ブラシ１４では、基材１４ａの表面に層状材１４ｂを被覆することとした。
【００２２】
層状材１４ｂは、基材１４ａと比較して低硬度となるように形成される。層状材１４ｂは、基材１４ａと同様に、導電性ダイヤモンドを含んだ材料によって形成される。
【００２３】
図２Ａに示す状態から電動機１を運転し、ローターシャフト２１が回転して、ブラシ１４とコミュテーター２３とが摺動すると、図２Ｂに示すように、ブラシ１４の層状材１４ｂが摩耗してゆく。このように、経時的には、ブラシ１４とコミュテーター２３とがなじんで、両者の接触面積が増加する。
【００２４】
したがって、基材１４ａが直接コミュテーター２３に摺接する場合と比較すると、低硬度に形成されて摩耗しやすい層状材１４ｂがコミュテーター２３と摺接して摩耗することで、ブラシ１４とコミュテーター２３との間のなじみ性が向上する。
【００２５】
その後、更に電動機１の運転時間が経過しても、ブラシ１４は、基材１４ａに高硬度の導電性ダイヤモンドが含まれるため、良好な耐摩耗性を確保することができる。よって、メンテナンス性に優れる（メンテナンスフリーな）電動機１を得ることができる。
【００２６】
また、ブラシ１４とコミュテーター２３との間のなじみ性が向上すると、両者の接触面積が増加するため、電動機１のエネルギー効率が良好になる。また、ブラシ１４とコミュテーター２３との間を流れる電流が局所的に集中することが避けられるため、発熱によって耐摩耗性が低下することを防止できる。
【００２７】
層状材１４ｂは、基材１４ａと比較して低弾性となるように形成される。つまり、層状材１４ｂは、基材１４ａと比較して弾性変形しやすい。よって、基材１４ａが直接摺接する場合と比較すると、ブラシ１４がコミュテーター２３と摺接する際に、層状材１４ｂが弾性変形しやすい分だけなじみ性が向上する。
【００２８】
層状材１４ｂは、基材１４ａと比較して比抵抗が小さくなるように形成される。比抵抗とは、単位体積あたりの電気抵抗の大きさである。これにより、基材１４ａとコミュテーター２３との間の電気の流れを層状材１４ｂが妨げることが防止される。
【００２９】
層状材１４ｂは、基材１４ａと同様にパウダーデポジション法によって形成されるが、導電性ダイヤモンドと不純物との割合を調整することで、基材１４ａと比較して導電性ダイヤモンドの密度が低くなるように形成される。これにより、基材１４ａと比較して低硬度，低弾性，かつ比抵抗が小さくなるように層状材１４ｂを形成することができる。
【００３０】
また、図３に示すように、層状材１４ｂの厚さｔは、基材１４ａの表面における凹凸の最大深さＲｙ以上となるように形成される。ブラシ１４とコミュテーター２３との摺接によって層状材１４ｂが摩耗しても、層状材１４ｂの摩耗は、基材１４ａが露出したところで止まることとなる。このとき層状材１４ｂの厚さｔを、基材１４ａの表面における凹凸の最大深さＲｙ以上となるように形成しておけば、層状材１４ｂとコミュテーター２３との間に非接触部位が露出することはない。よって、ブラシ１４とコミュテーター２３とが全面接触することとなり、なじみ性が向上する。
【００３１】
以上の実施の形態によれば、以下に示す効果を奏する。
【００３２】
基材１４ａの表面に基材１４ａと比較して低硬度である層状材１４ｂが形成される。よって、基材１４ａが直接コミュテーター２３に摺接する場合と比較すると、低硬度に形成されて摩耗しやすい層状材１４ｂがコミュテーター２３と摺接して摩耗することで、ブラシ１４とコミュテーター２３との間のなじみ性が向上する。
【００３３】
また、ブラシ１４とコミュテーター２３との間のなじみ性が向上すると、両者の接触面積が増加するため、電動機１のエネルギー効率が良好になる。また、ブラシ１４とコミュテーター２３との間を流れる電流が局所的に集中することが避けられるため、発熱によって耐摩耗性が低下することを防止できる。
【００３４】
（第二の実施の形態）
以下、図４を参照して、本発明の第二の実施の形態に係る接点部材としてのブラシ２１４について説明する。なお、以下に示す各実施の形態では、前述した第一の実施の形態と同様の構成には同一の符号を付し、重複する説明は適宜省略する。
【００３５】
上述した第一の実施の形態のブラシ１４では、層状材１４ｂが導電性ダイヤモンドを含んだ材料で形成された。これに対して、第二の実施の形態のブラシ２１４では、層状材２１４ｂは、基材１４ａの表面に導電性ダイヤモンドライクカーボン（Diamond Like Carbon：以下、「導電性ＤＬＣ」と称する。）を被覆することによって形成される。
【００３６】
層状材２１４ｂを形成する導電性ＤＬＣは、ダイヤモンド構造(ＳＰ３結晶構造)とグラファイト構造(ＳＰ２結晶構造)とが混在したアモルファス(非晶質)構造である。この導電性ＤＬＣは、導電性ダイヤモンドが含まれる基材１４ａと比較して低硬度である。
【００３７】
よって、第一の実施の形態と同様に、低硬度に形成されて摩耗しやすい層状材２１４ｂがコミュテーター２３と摺接して摩耗する。したがって、基材１４ａが直接コミュテーター２３に摺接する場合と比較すると、ブラシ２１４とコミュテーター２３との間のなじみ性が向上する。
【００３８】
また、ブラシ２１４とコミュテーター２３との間のなじみ性が向上すると、両者の接触面積が増加するため、電動機１のエネルギー効率が良好になる。また、ブラシ２１４とコミュテーター２３との間を流れる電流が局所的に集中することが避けられるため、発熱によって耐摩耗性が低下することを防止できる。
【００３９】
また、導電性ＤＬＣの摩擦係数は、導電性ダイヤモンドと比較すると高いが、金属材料等と比較すると低い。よって、ブラシ２１４とコミュテーター２３との間の引きずり損失が低減する。したがって、電動機１のエネルギー効率が良好となるとともに、耐摩耗性が向上する。
【００４０】
（第三の実施の形態）
以下、図５を参照して、本発明の第三の実施の形態に係る接点部材としてのブラシ３１４について説明する。
【００４１】
第三の実施の形態は、図５に示されるように、ブラシ３１４が、基材１４ａの表面に金属材料によって形成される層状材３１４ｂを被覆して形成される点で、これまでの実施の形態とは相違する。
【００４２】
層状材３１４ｂは、銅，アルミニウム，ニッケル，チタン，亜鉛，コバルト，金，及び銀のうち少なくともいずれか一つを含む金属材料である。これらの金属材料は、いずれも、導電性ダイヤモンドが含まれる基材１４ａと比較して低硬度な金属材料である。
【００４３】
よって、上述した実施の形態と同様に、低硬度に形成されて摩耗しやすい層状材３１４ｂがコミュテーター２３と摺接して摩耗する。したがって、基材１４ａが直接コミュテーター２３に摺接する場合と比較すると、ブラシ３１４とコミュテーター２３との間のなじみ性が向上する。
【００４４】
また、ブラシ３１４とコミュテーター２３との間のなじみ性が向上すると、両者の接触面積が増加するため、電動機１のエネルギー効率が良好になる。また、ブラシ３１４とコミュテーター２３との間を流れる電流が局所的に集中することが避けられるため、発熱によって耐摩耗性が低下することを防止できる。
【００４５】
また、上記の金属材料は、導電性ダイヤモンドや導電性ダイヤモンドライクカーボンと比較して比抵抗が小さく、かつ低弾性である。したがって、電動機１のエネルギー効率が更に良好となるとともに、ブラシ３１４とコミュテーター２３とのなじみ性が更に向上する。
【００４６】
以上、本発明の実施形態について説明したが、上記実施形態は本発明の適用例の一部を示したに過ぎず、本発明の技術的範囲を上記実施形態の具体的構成に限定する趣旨ではない。
【００４７】
例えば、上記実施形態では、本発明の接点部材の構造を電動機１のブラシ１４，２１４，３１４に適用したが、これに限らず、本発明の接点部材の構造を電動機１のコミュテーター２３に適用してもよい。この場合、ブラシ１４，２１４，３１４が他の接点部材となる。
【００４８】
また上記実施形態では、電動機の電気接点を掲げて説明したが、これには限られない。たとえば、パンタグラフやスイッチ類の可動接点などのように、相手部材に対して相対的に摺動接触しながら通電をするための各種電気接点に適用可能である。
【００４９】
本願は、２０１２年８月８日に日本国特許庁に出願された特願２０１２−１７６０１３に基づく優先権を主張し、この出願の全ての内容は参照により本明細書に組み込まれる。
【図１】
2014024569.tif 000003
【図２Ａ】
2014024569.tif 000004
【図２Ｂ】
2014024569.tif 000005
【図３】
2014024569.tif 000006
【図４】
2014024569.tif 000007
【図５】
2014024569.tif 000008
【手続補正書】
【提出日】平成25年11月15日(2013.11.15)
【手続補正１】
【補正対象書類名】特許請求の範囲
【補正対象項目名】全文
【補正方法】変更
【補正の内容】
【特許請求の範囲】
【請求項１】
他の接点部材に摺接して通電する接点部材であって、
導電性硬質炭素を含む基材と、
前記基材の表面に形成されて前記他の接点部材と摺接し、前記基材と比較して低硬度である層状材と、を備え、
前記導電性硬質炭素は、導電性ダイヤモンドである接点部材。
【請求項２】
請求項１に記載の接点部材であって、
前記層状材は、前記基材と比較して低弾性である接点部材。
【請求項３】
請求項１又は２に記載の接点部材であって、
前記層状材は、前記基材の前記表面における凹凸の最大深さ以上の厚さに形成される接点部材。
【請求項４】
請求項１から３のいずれか一つに記載の接点部材であって、
前記層状材は、前記基材と比較して比抵抗が小さい接点部材。
【請求項５】
請求項１から４のいずれか一つに記載の接点部材であって、
前記層状材は、導電性ダイヤモンドを含む接点部材。
【請求項６】
請求項１から４のいずれか一つに記載の接点部材であって、
前記層状材は、導電性ダイヤモンドライクカーボンである接点部材。
【請求項７】
請求項１から４のいずれか一つに記載の接点部材であって、
前記層状材は、銅，アルミニウム，ニッケル，チタン，亜鉛，コバルト，金，及び銀のうち少なくともいずれか一つを含む金属材料である接点部材。
【請求項８】
請求項１から７のいずれか一つに記載の接点部材がブラシ又はコミュテーターに適用される電動機。
【請求項９】
（削除）
【国際調査報告】
2014024569.tif 000009
2014024569.tif 000010
2014024569.tif 000011
2014024569.tif 000012